(57)【要約】【課題】この発明は、雑草などの繁殖を阻止する為に、その発芽を抑制し、又は芽の生育を妨害することを目的としたものである。【解決手段】この発明は、堆積岩の砕石、砕砂又は脱水ケーキと石灰岩粉末との混合物の成形物との単独又は混合物を高温焼成し、該焼成物の含有カルシウムをその表面に析出させたことを特徴とする植物種子の発芽抑制用粒石材により、目的を達成した。【選択図】図１
2007143443.tif 000002
【特許請求の範囲】
【請求項１】
堆積岩の砕石、砕砂又は脱水ケーキと石灰岩粉末との混合物の成形物との単独又は混合物を高温焼成し、該焼成物の含有カルシウムをその表面に析出させたことを特徴とする植物種子の発芽抑制用粒石材。
【請求項２】
堆積岩の砕石、砕砂又は脱水ケーキと石灰岩粉末との混合物の成形物との単独又は混合物を７００℃〜１１００℃で１時間〜４時間焼成し、前記焼成物の表面にカルシウムを析出させることを特徴とした植物種子の発芽抑制用粒石材の製造方法。
【請求項３】
堆積岩を礫岩、砂岩、けつ岩、粘板岩又は凝灰岩とすることを特徴とした請求項２記載の植物種子の発芽抑制用粒石材の製造方法。
【請求項４】
脱水ケーキと石灰岩粉末との混合比は、石灰岩粉末を０％〜５０％とすることを特徴とした請求項２記載の植物種子の発芽抑制用粒石材の製造方法。
【請求項５】
請求項１記載の粒石材を、表土面上へ１ｃｍ〜５ｃｍ敷設し、又は前記石材２０％以上と表土との混合物を、表土面上へ１ｃｍ〜３ｃｍ敷設し、撒水することを特徴とした植物種子の発芽抑制用粒石材の使用方法。
【請求項６】
請求項１記載の粒石材を表土面上へ敷設すると共に撒水し、前記粒石材の敷設部の表土面の少なくとも深さ２ｃｍまでは、ｐＨ７以上に保つようにすることを特徴とした植物種子の発芽抑制用粒石材の使用方法。
【請求項７】
粒石材の敷設厚さを１ｃｍ〜５ｃｍとし、１回の撒水を５００ｃｃ／ｍ２〜１０００ｃｃ／ｍ２とすることを特徴とした請求項６記載の植物種子の発芽抑制用粒石材の使用方法。
【発明の詳細な説明】
【技術分野】
【０００１】
この発明は、主として花壇、家庭の庭などの土壌面へ、雑草が繁殖するのを抑制することを目的とした植物種子の発芽抑制用石材及びその製造方法並びに使用方法に関する。
【背景技術】
【０００２】
従来強アルカリが植物の発芽の抑制効果があることが知られている。そこでこの原理を利用し、火成岩を焼成してその表面にカルシウムを移行させ、これを敷石として使用することにより、土壌表面を強アルカリ化する提案もある。
【特許文献１】特開２００４−１８２５９７
【発明の開示】
【発明が解決しようとする課題】
【０００３】
前記火成岩より製造した雑草の繁殖を防止する敷石は、火成岩を焼成して、表面にカルシウムを移行させ、雑草等の繁殖防止の効果をあげているとされているが、その効果を更に向上させ、性能の安定化を図ることが必要とされ、併せて堆積岩の用途を拡大する為の研究もされて、前記従来の問題点の解決を図ったものである。
【０００４】
また脱水ケーキ等の廃棄物についても、アルカリ度の低い材料にあっては、石灰石を混入し、アルカリ度の向上を図り、これを加圧成形すれば、前記堆積岩と同様に使用できることが判明した。また堆積岩の砂は、長径３ｍｍ以下の粒であっても、そのまま焼成することができるが、これに水を加えて練り、直径５ｍｍ程度のペレット状に成形して焼成することもできる。
【課題を解決するための手段】
【０００５】
前記のように火成岩よりなる石材のアルカリ度の性能を向上させ、有効な植物種子の発芽抑制粒石材を製造する為に、堆積岩を使用し、かつコンクリート用骨材その他の石材製造時に生成される脱水ケーキの有効利用について研究の結果、砕石などと同様に利用し得る粒石材の製造にも成功したのである。
【０００６】
この発明における焼成後の石材のｐＨは１０〜１２であり、焼成温度は７００℃〜１１００℃と比較的低い温度で目的を達成できるので、生成時に消失するカルシウムの量も少なく抑えることが可能となった。そこで必然的にｐＨもアルカリ度を高く保つことができる。
【０００７】
即ちこの発明は、堆積岩の砕石、砕砂又は脱水ケーキと石灰岩粉末との混合物の成形物との単独又は混合物を高温焼成し、該焼成物の含有カルシウムをその表面に析出させたことを特徴とする植物種子の発芽抑制用粒石材である。
【０００８】
また製造方法の発明は、堆積岩の砕石、砕砂又は脱水ケーキと石灰岩粉末との混合物の成形物との単独又は混合物を７００℃〜１１００℃で１時間〜４時間焼成し、前記焼成物の表面にカルシウムを析出させることを特徴とした植物種子の発芽抑制用粒石材の製造方法であり、堆積岩を礫岩、砂岩、けつ岩、粘板岩又は凝灰岩とするものであり、脱水ケーキと石灰岩粉末との混合比は、石灰岩粉末を０％〜５０％とするものである。
【０００９】
次に使用法の発明は、請求項１記載の粒石材を、表土面上へ１ｃｍ〜５ｃｍ敷設し、又は前記石材２０％以上と表土との混合物を、表土面上へ１ｃｍ〜３ｃｍ敷設し、撒水することを特徴とした植物種子の発芽抑制用粒石材の使用方法であり、請求項１記載の粒石材を表土面上へ敷設すると共に撒水し、前記粒石材の敷設部の表土面の少なくとも深さ２ｃｍまでは、ｐＨ７以上に保つようにすることを特徴とした植物種子の発芽抑制用粒石材の使用方法であり、粒石材の敷設厚さを１ｃｍ〜５ｃｍとし、１回の撒水を５００ｃｃ／ｍ２〜１０００ｃｃ／ｍ２とするものである。
【００１０】
この発明によれば、堆積岩の内部に含まれているカルシウムを表面に析出させるので、水に濡れると、高いアルカリ度（ｐＨ１０〜１２）を示し、接触土壌のアルカリ度を前記と同様に向上させる。従って、土壌表面又は浅い部分（例えば１ｃｍ〜５ｃｍ）に埋っている雑草の種子などの発芽を有効に抑制することができる。
【００１１】
然してこの働きは緩徐に行われる為に、一旦この粒石材を使用すると、長期に亘り（例えば１年〜３年）同一効果を保たせることができる。
【００１２】
また従来有効な使途の少なかった脱水ケーキを、ペレット化して有効粒石材にすることができるので、堆積岩を切り出し、各種建設用に加工するに際し生じる脱水ケーキを有効利用できる。従って、産業上最も多量に連続生産されるケーキの有効利用が決まったので、石材工業にも廃棄物０％の生産工程を採用することができるようになった。
【００１３】
前記において、脱水ケーキの成分によっては、石灰岩粉末を加える必要がない場合や多量に必要な場合があるので、石灰岩粉末の添加量を０％〜５０％とした。
【００１４】
また、雑草の種子の多くは、表土面下２ｃｍ〜５ｃｍ位までに埋っている物が発芽し易いので、表土面の深さ２ｃｍ〜５ｃｍ位までのアルカリｐＨを７以上にすれば、発芽が有効に抑制される。
【００１５】
然して目的とする植物（例えば各種観照植物の苗）の根本付近（例えば直径２０ｃｍ〜３０ｃｍ）に前記粒石材を敷設しないこと、前記苗の主要根の深さを４ｃｍ〜５ｃｍ以上にするなどの処置をとれば、前記粒石材によるアルカリの影響を有用植物に及ぼさないようにすることができる。
【００１６】
またｐＨ７以上のアルカリ度によれば、通常の雑草の発芽は抑制され、又は芽の生長が阻害され目的を達成することができる。
【００１７】
この発明の材料石の焼成は、７００℃〜１１００℃であり、好ましくは８００℃〜９００℃であって、火成岩より低温であり、その焼成物のｐＨは１０〜１２である。
【００１８】
この発明の粒石材は、２ｍｍ〜２０ｍｍ位であり、砕石場から生じたケーキを成形する場合には、５ｍｍ位のペレットに成形して焼成する。更に小粒（１ｍｍ〜５ｍｍ）にすることを妨げない。
【００１９】
但し小粒になれば、焼成温度は低い側（例えば７００℃に近い側）でも、カルシウムを有効に析出させることができる。
【００２０】
要は、この粒石材に撒水その他により、水を接触させて、表土をｐＨ７以上にすることであり、その状態を長く（例えば１年以上）続けることが好ましい。
【００２１】
また使用方法としては、表土に適量の粒石材を混合させ、表土の湿気により、カルシウムを自然流出させることもできる。
【発明の効果】
【００２２】
この発明によれば、花壇等の表土面へ粒石材を敷設するのみで、雑草などの種子の発芽を抑制できる効果がある。従って無用の雑草は労せずして排除することができる。
【００２３】
またこの発明の製造方法によれば、植物種子の発芽抑制粒石材（高アルカリ度、長期有効）を、容易に多量生産できる効果がある。また脱水ケーキなどの廃棄物を有効利用し、実質的に生産工程の廃棄物０に限りなく近づけることができる効果がある。この場合には、成形工程でアルカリ度を調整することができる。
【００２４】
また従来知られている雑草繁殖防止材よりもアルカリ度が高く、しかも比較的焼成温度を低く保つことができる利点がある。
【発明を実施するための最良の形態】
【００２５】
この発明は、粒度３ｍｍ〜２０ｍｍの堆積岩粒を、８５０℃で３時間焼成し、冷却した所、ｐＨ１０．５の粒石材を得た。この粒石材を雑草の種をまいた花壇の土壌上へ、厚さ２ｃｍに敷きつめ（１ｍ２当り２ｋｇ）、２０℃を保たせた所、３０日、４０日、５０日、６０日を経過するも雑草種子の発芽は認められなかった。対照区は、１０日位から雑草種子の発芽をはじめ、６０日には９０％以上の発芽が認められた。
【実施例１】
【００２６】
脱水ケーキ（３ｍｍ造粒物）を１０００℃で１時間焼成した所、表１の結果を得た。
【表１】
2007143443.tif 000003
【実施例２】
【００２７】
石砕（３０ｍｍ以下）を１０００℃で１時間焼成した所、表２の結果を得た。
【表２】
2007143443.tif 000004
【実施例３】
【００２８】
実施例１で製造した粒石材５００ｇを、水２リットル中に入れ、１時間放置した所、ｐＨ８．５の水溶液となった。
【００２９】
従って、表土上へ前記粒石材を厚さ２ｃｍに敷きつめ、これに水２リットルを撒布（０．５ｍ２）した所、表土面のｐＨは８．０であった。爾後撒水しなければ、表土面のｐＨは８．０に維持される。
【実施例４】
【００３０】
この発明の使用例を図１に基づいて説明する。
【００３１】
花壇１の表土３面へ、粒石材２を厚さ２ｃｍに敷設し、その上へ焼成粉４を散布（１ｍ２、５００ｇ）したものである。例えば、粒石材の表面ｐＨ９．８であり、焼成粉のｐＨ１２．１であるならば、これに適量の撒水することにより、表土３面（例えば深さ２ｃｍまで）のｐＨを１０．０にすることができた。
【００３２】
ｐＨ１０．０ならば、通常の雑草の種子の発芽は確実に阻止される。仮に多少発芽しても芽に傷害を受け、その芽は生長しない。
【図面の簡単な説明】
【００３３】
【図１】この発明の粒石材の使用例を示す説明図。
【符号の説明】
【００３４】
１  花壇
２  粒石材
３  表土
【図１】
2007143443.tif 000005